(57)【要約】  粒状ポリアリーレンスルフィドであって、（ｉ）該粒状ポリアリーレンスルフィドが、末端に、ジスルフィド化合物が開裂した−Ｓ−の置換基を含み、（ｉｉ）該粒状ポリアリーレンスルフィドが、３８μｍ以上の篩目開きを有する篩での篩い分け後の篩上物であり、（ｉｉｉ）該粒状ポリアリーレンスルフィドが、ハロゲン含有量１，５００ｐｐｍ以下であり、かつ、（ｉｖ）該粒状ポリアリーレンスルフィドが、温度３１０℃及び剪断速度１，２００ｓｅｃ−１の条件下で測定した溶融粘度が、３〜１００Ｐａ・ｓである粒状ポリアリーレンスルフィドである、溶融粘度、ハロゲン含有量、窒素含有量、熱安定性、収率ともにバランスの取れた粒状ポリアリーレンスルフィドを得る。【特許請求の範囲】
【請求項１】
粒状ポリアリーレンスルフィドであって、
（ｉ）該粒状ポリアリーレンスルフィドが、末端に、ジスルフィド化合物が開裂した−Ｓ−の置換基を含み、
（ｉｉ）該粒状ポリアリーレンスルフィドが、３８μｍ以上の篩目開きを有する篩での篩い分け後の篩上物であり、
（ｉｉｉ）該粒状ポリアリーレンスルフィドが、ハロゲン含有量１，５００ｐｐｍ以下であり、かつ、
（ｉｖ）該粒状ポリアリーレンスルフィドが、温度３１０℃及び剪断速度１，２００ｓｅｃ−１の条件下で測定した溶融粘度が、３〜１００Ｐａ・ｓである粒状ポリアリーレンスルフィド。
【請求項２】
有機アミド溶媒中で硫黄源とジハロ芳香族化合物とを重合する重合工程及び該重合工程後の生成ポリマーを含有する液相を冷却する冷却工程を含み、さらに、該重合工程中及び／または冷却工程前に相分離剤を存在させて、生成ポリマー濃厚相と生成ポリマー希薄相とが混在する液−液相分離状態を生起させる工程を含み、かつ、該重合工程の中で、重合反応をジスルフィド化合物の存在下で行う製造方法で製造された粒状ポリアリーレンスルフィドである請求項１記載の粒状ポリアリーレンスルフィド。
【請求項３】
重合工程が、相分離剤の存在下に、重合反応系内の液相に生成ポリマー濃厚相と生成ポリマー希薄相とが混在する液−液相分離状態で重合反応を継続する相分離重合工程を含む請求項１または２記載の粒状ポリアリーレンスルフィド。
【請求項４】
粒状ポリアリーレンスルフィドが、窒素含有量６５０ｐｐｍ以下である請求項１乃至３のいずれか１項に記載の粒状ポリアリーレンスルフィド。
【請求項５】
ハロゲンが、塩素である請求項１乃至４のいずれか１項に記載の粒状ポリアリーレンスルフィド。
【請求項６】
篩が、１５０μｍ以上の篩目開きを有する篩である請求項１乃至５のいずれか１項に記載の粒状ポリアリーレンスルフィド。
【請求項７】
塩素含有量１，３００ｐｐｍ以下である請求項１乃至６のいずれか１項に記載の粒状ポリアリーレンスルフィド。
【請求項８】
温度３１０℃及び剪断速度１，２００ｓｅｃ−１の条件下で測定した溶融粘度が、１５〜５５Ｐａ・ｓである請求項１乃至７のいずれか１項に記載の粒状ポリアリーレンスルフィド。
【請求項９】
有機アミド溶媒中で硫黄源とジハロ芳香族化合物とを重合する重合工程、該重合工程後の生成ポリマーを含有する液相を冷却する冷却工程、及び生成ポリマーを分離・回収する分離・回収工程を含み、さらに、該重合工程中及び／または冷却工程前に相分離剤を存在させて、生成ポリマー濃厚相と生成ポリマー希薄相とが混在する液−液相分離状態を生起させる工程を含む粒状ポリアリーレンスルフィドの製造方法であって、
（ｉ）該重合工程の中で、重合反応をジスルフィド化合物の存在下で行い、かつ、
（ｉｉ）該分離・回収工程において、生成ポリマーを、３８μｍ以上の篩目開きを有する篩で篩い分け、篩上物を得る、請求項１記載の粒状ポリアリーレンスルフィドの製造方法。
【請求項１０】
重合工程が、相分離剤の存在下に、重合反応系内の液相に生成ポリマー濃厚相と生成ポリマー希薄相とが混在する液−液相分離状態で重合反応を継続する相分離重合工程を含む請求項９記載の粒状ポリアリーレンスルフィドの製造方法。
【請求項１１】
相分離剤が、水、有機カルボン酸金属塩、有機スルホン酸金属塩、アルカリ金属ハライド、アルカリ土類金属ハライド、芳香族カルボン酸のアルカリ土類金属塩、リン酸アルカリ金属塩、アルコール類、及びパラフィン系炭化水素からなる群より選ばれる少なくとも一種の相分離剤である請求項９または１０記載の粒状ポリアリーレンスルフィドの製造方法。
【請求項１２】
相分離剤を、仕込み硫黄源１モル当たり、０．０１〜１５モル用いる請求項９乃至１１のいずれか１項に記載の粒状ポリアリーレンスルフィドの製造方法。
【請求項１３】
重合工程での重合反応が、仕込み硫黄源１モル当たり、０．０００５〜０．０１５モルのジスルフィド化合物の存在下で行われる請求項９乃至１２のいずれか１項に記載の粒状ポリアリーレンスルフィドの製造方法。
【請求項１４】
ジハロ芳香族化合物の転化率が４５％以上となった時点で、ジスルフィド化合物を添加し、重合工程に存在させる請求項９乃至１３のいずれか１項に記載の粒状ポリアリーレンスルフィドの製造方法。
【請求項１５】
ジスルフィド化合物が、ジフェニルジスルフィドである請求項９乃至１４のいずれか１項に記載の粒状ポリアリーレンスルフィドの製造方法。
【請求項１６】
篩が、１５０μｍ以上の篩目開きを有する篩である請求項９乃至１５のいずれか１項に記載の粒状ポリアリーレンスルフィドの製造方法。
【請求項１７】
１５０μｍ以上の篩目開きを有する篩での篩い分け後の篩上物が、篩い分け前の全量に対して、８０質量％以上である請求項９乃至１６のいずれか１項に記載の粒状ポリアリーレンスルフィドの製造方法。
【請求項１８】
重合工程を少なくとも下記の２段階工程：
（Ｉ）有機アミド溶媒中で硫黄源とジハロ芳香族化合物とを、仕込み硫黄源１モル当たり０．０２〜２モルの共存水量、１．００５〜１．０４０モルのジハロ芳香族化合物が存在する状態で、１７０〜２７０℃の温度で重合反応させて、該ジハロ芳香族化合物の転化率が８０〜９９％のポリマーを生成させる前段重合工程；及び
（ＩＩ）相分離剤を、仕込み硫黄源１モル当たり、０．０１〜１０モルの範囲で存在させるとともに、２４０〜２９０℃の温度に加熱することにより、重合反応系内の液相を相分離状態に転換して重合反応を継続して行う後段重合工程；
によって行う請求項９〜１７記載の粒状ポリアリーレンスルフィドの製造方法。
【請求項１９】
相分離剤が水の場合、仕込み硫黄源１モル当たり２〜５モルの水が存在する状態となるように重合反応系内の共存水量を調整する請求項１２記載の粒状ポリアリーレンスルフィドの製造方法。
【請求項２０】
相分離剤が、有機カルボン酸金属塩、有機スルホン酸金属塩、アルカリ金属ハライド、アルカリ土類金属ハライド、芳香族カルボン酸のアルカリ土類金属塩、リン酸アルカリ金属塩、アルコール類、及びパラフィン系炭化水素からなる群より選ばれる少なくとも一種の相分離剤の場合、仕込み硫黄源１モル当たり、０．０１〜３モルの範囲で存在させる請求項１２記載の粒状ポリアリーレンスルフィドの製造方法。
【請求項２１】
水と水以外の他の相分離剤を併用する場合、共存水量を、仕込み硫黄源１モル当り０．０１〜７モルに調整するとともに、水以外の他の相分離剤を、仕込み硫黄源１モル当り０．０１〜３モルの範囲で存在させる請求項１２記載の粒状ポリアリーレンスルフィドの製造方法。
【発明の詳細な説明】
【技術分野】
【０００１】
本発明は、粒状ポリアリーレンスルフィド及びその製造方法に関する。さらに詳しくは、本発明は、熱安定性がよく、成形加工時のガスの発生が少なく、低いハロゲン含有量および窒素含有量、低い溶融粘度を有し、性能が高度にバランスした粒状ポリアリーレンスルフィドに関する。さらに、本発明は、有機アミド溶媒中で硫黄源とジハロ芳香族化合物とを重合させる粒状ポリアリーレンスルフィドの製造方法であって、重合工程の中で、重合反応をジスルフィド化合物の存在下で行い、かつ、重合反応途中、重合反応終了時またはその前後に相分離剤を存在させて液−液相分離状態を生起させ、その後冷却し、重合後の生成ポリマーを特定の篩目開きを有する篩で篩い分けを行って収率よく回収する粒状ポリアリーレンスルフィドの製造方法に関する。
【背景技術】
【０００２】
ポリフェニレンスルフィド（以下、「ＰＰＳ」と略記する）に代表されるポリアリーレンスルフィド（以下、「ＰＡＳ」と略記する）は、耐熱性、耐薬品性、難燃性、機械的強度、電気特性、寸法安定性などに優れたエンジニアリングプラスチックである。ＰＡＳは、押出成形、射出成形、圧縮成形などの一般的溶融加工法により、各種成形品、フィルム、シート、繊維等に成形可能であるため、電気・電子機器、自動車機器等の広範な分野において汎用されている。【０００３】
ＰＡＳの代表的な製造方法としては、Ｎ−メチル−２−ピロリドン（以下、「ＮＭＰ」と略記する）などの有機アミド溶媒中で、硫黄源とジハロ芳香族化合物とを反応させる方法が知られている。この方法により得られるＰＡＳは、通常、ポリマーの末端にハロゲンが結合した構造となりやすいことから、重合反応後の分離・回収での洗浄を充分に行っても、ハロゲン含有量の多いものとなる。このようなハロゲン含有量の多いＰＡＳを使用した場合には、近年のハロゲン規制に見られるように、環境汚染が問題となってきている。ＰＡＳは、相分離を伴わない通常の重合において、重合反応後、ほとんど微粉として分離・回収され、取扱性に劣るものとなっている。また、重合反応中に生成するポリマーは重合が進行するにつれ、有機アミド溶媒に溶解しにくくなり、生長反応が困難となり、この結果、低ハロゲン含有量で、目標どおりの溶融粘度を有するポリマーが得られにくいなど、依然として改善が求められている。上記問題点を改善するため、製造方法として、相分離剤の存在下で重合反応を行う方法が開発されている。しかし、この方法によっても、いまだ満足のゆく性能を有するＰＡＳは得られていない。【０００４】
近年、電気・電子機器分野等多くの分野において、ＰＡＳは、充填剤、例えば、ガラス繊維を配合したコンパウンドとして用いられることが多くなってきている。このようなコンパウンドは、通常、ガラス繊維を３０〜５０質量％程度配合しており、電気・電子機器分野等に使われるため、環境規制の観点からのハロゲン含有量の低減化の問題だけでなく、易成形加工に対する要求も強いものがあり、このための解決策として、熱安定性がよく、成形加工時のガスの発生が少ない、溶融粘度の低いＰＡＳが求められている。何故なら、このようなコンパウンドの溶融成形に際しては、ＰＡＳの溶融粘度が高いものだと、堅いガラス繊維との混練のため、摩擦などによる局部的な高温化等により、ＰＡＳの熱劣化が生じやすくなり、この結果、熱安定性が悪くなったり、発生ガスが増加することが原因となって、安定した良好な溶融成形条件が得られない等の問題が発生するからである。【０００５】
しかし、ＰＡＳを低溶融粘度化するために、単に、低分子量化するのであれば、ハロゲン含有量の高いＰＡＳが製造されてしまい、ハロゲン含有量の低減化とは逆の方向となる。これは、低分子量化によって、ＰＡＳ分子数が多くなり、この結果、ＰＡＳ分子末端の数が多くなり、ハロゲンの結合したＰＡＳ分子末端が多くなるためと推察される。このように、低溶融粘度のＰＡＳ、すなわち、低分子量のＰＡＳは、高分子量のＰＡＳよりも、ポリマー末端数が多くなるため、高いハロゲン含有量とならざるを得ない。すなわち、低溶融粘度化（高流動化）と低ハロゲン化は、二律背反の関係にある。しかし、上述したように、近年、電気・電子機器分野では、環境への配慮のため低ハロゲン化の規制要求が高まり、熱安定性がよく、低いハロゲン含有量と低い溶融粘度を有するＰＡＳへの要望が一段と高まってきている。【０００６】
特開２０１０−１２６６２１号公報（特許文献１）では、ハロゲン含有量の少ないＰＡＳを得るために、メルカプト化合物、メルカプト化合物の金属塩、フェノール化合物、フェノール化合物の金属塩およびジスルフィド化合物からなる群から選ばれる１種以上の化合物を添加することが提案されている。【０００７】
しかし、この特許文献１のチオフェノールを用いた実施例１〜６（実施例７は、フェノールを用いている）では、塩素含有量が１，２００〜２，１００ｐｐｍ程度の改善にとどまっている。また、この特許文献１のジスルフィド化合物（ジフェニルジスルフィド）を用いている唯一の実施例である実施例８では、塩素含有量は、１，８００ｐｐｍであったことが報告されており、依然高い塩素含有量である。さらに、特許文献１には、実施例１において、「粉末状のＰＡＳ・・・を得た。」と記載されているように、製造されたＰＡＳは、粒状ではなく、微粉状であると考えられる。この微粉状ＰＡＳを回収するには、濾過により回収する方法が取られるが、後述するように塩素含有量の多いオリゴマーも一緒に回収することになり、塩素含有量を充分に下げることが出来ないばかりでなく熱安定性がよく、成形加工時のガスの発生が少ないＰＡＳを得ることが困難であるという問題点があった。さらに、濾過して得た粉末状ＰＡＳの回収率をみても、実施例１で、９５％と低いものである。【０００８】
同様に、ジスルフィドを用いる特開昭５９−２１５３２３号公報（特許文献２）において、ジフェニルジスルフィドを用いた実施例１６の場合、濾過して得たＰＡＳの収率は、９０．５％と低いものである。【０００９】
さらに、特許文献１で用いられるチオフェノールは、製造時の貯蔵や、取り扱い（ハンドリング）時に、酸化されやすいので、工業生産を行う場合、その酸化の程度により、ＰＡＳの分子量や、ハロゲン（塩素）低減効果に変動が生じ、一定規格品内での工業的生産に困難が伴う。【００１０】
加えて、チオフェノール等は悪臭を有するので、製造工程・回収工程における環境問題が派生する。さらには、製造されたＰＡＳまでも悪臭汚染される場合がある。【００１１】
さらに、有機アミド溶媒中で、硫黄源とジハロ芳香族化合物とをアルカリ金属水酸化物の存在下に重合させると、ＮＭＰなどの有機アミド溶媒とアルカリ金属水酸化物とが加熱により反応して、窒素元素を含有する化合物が不純物として生成する。例えば、ＮＭＰと水酸化ナトリウム（ＮａＯＨ）とが反応すると、ＮＭＰが開環してメチルアミノブタン酸ナトリウム〔（ＣＨ３）ＮＨ−ＣＨ２−ＣＨ２−ＣＨ２−ＣＯＯＮａ〕が生成する。この化合物は、ジハロ芳香族化合物であるｐ−ジクロロベンゼンと反応して、クロロフェニルメチルアミノブタン酸ナトリウムを生成する。更にこれらは、ＰＡＳ重合反応時にポリマー末端に取り込まれうる。このような窒素原子を含有する化合物に起因する金型やダイスなどの汚れは、成形品の品質に悪影響を及ぼすため、頻繁に清掃をする必要が生じる。【００１２】
したがって、製造されたＰＡＳにおいて、窒素含有量が低減されていることも重要である。【００１３】
このように、従来技術では、ハロゲン含有量の低減を行いつつ、熱安定性がよく、成形加工時のガスの発生が少なく、低い溶融粘度を有し、窒素含有量が低減されている粒状ＰＡＳを効率よく得ることが困難であり、改善が強く望まれていた。
【先行技術文献】
【特許文献】
【００１４】
【特許文献１】特開２０１０−１２６６２１号公報
【特許文献２】特開昭５９−２１５３２３号公報
【発明の概要】
【発明が解決しようとする課題】
【００１５】
本発明の課題は、低ハロゲン含有量で熱安定性がよく、成形加工時のガスの発生が少なく、低い溶融粘度を有する粒状ＰＡＳを提供することであり、かつ、該粒状ＰＡＳを効率よく得ることができる粒状ＰＡＳの製造方法を提供することにある。すなわち、低ハロゲン含有量化と低溶融粘度（高流動性）が共に達成でき、これらの特性が安定してばらつきの少ないＰＡＳを高収率で得ること、加えて、窒素含有量が低減されたＰＡＳを得ることを、本発明の課題とする。【００１６】
本発明者らは、前記課題を解決するために鋭意研究した結果、相分離剤の存在下に、液相に生成ポリマー濃厚相と生成ポリマー希薄相とが混在する液−液相分離状態を生起させる粒状ＰＡＳの製造方法において、重合反応をジスルフィド化合物の存在下で行い、かつ、該生成ポリマーを、特定の篩目開きを有する篩で篩い分け、篩上物を得ることによって、低ハロゲン含有量で熱安定性がよく、成形加工時のガスの発生が少なく、低い溶融粘度を有する粒状ＰＡＳを高収率で回収できることを見出した。【００１７】
すなわち、本発明者らは、生成ＰＡＳについて、温度３１０℃及び剪断速度１，２００ｓｅｃ−１の条件下で測定した一定範囲の溶融粘度（３〜１００Ｐａ・ｓ）を有するＰＡＳの濾紙回収法及び粒状回収法（篩目開き３８μｍ篩の篩上物及び篩目開き３８μｍ篩通過品）について、塩素含有量等を検討したところ、以下の驚くべき知見を得た。【００１８】
（ｉ）３８μｍ篩通過品や濾紙回収品は、塩素含有量及び窒素含有量が極端に多い。
（ｉｉ）それに比べて、３８μｍ篩篩上物では塩素含有量及び窒素含有量が少なく、３８μｍ篩通過品や濾紙回収品とは大きな差異が存在する。これらの知見は、一般的に認識されている事実、すなわち低分子量になるに従いそれに比例してＰＡＳ分子数が多くなる、すなわち末端数が増えるため、塩素含有量が順次大きくなることと様相を異にする。
（ｉｉｉ）また、ジスルフィド化合物の相分離状態における、良好な反応性などの特異的効果により、分子の末端に塩素が結合した低分子量物やオリゴマー等の多くを効率的に排除すること等により、さらに低塩素化され、熱安定性がよく、成形加工時のガス発生の少ない粒状ポリマーを高収率で回収することができる。【００１９】
本発明者らの研究によれば、篩い分けにより、篩を通過して篩下となった微粉には、分子の末端に塩素が結合した低分子量物やオリゴマー等が多く含まれているため、一例を挙げると、篩目開き３８μｍの篩で篩い分けした場合、篩下の微粉は、驚くべきことに、２０，０００ｐｐｍを超えるような塩素含有量を有するものであることが見出された。これに対して、篩目開き３８μｍの篩で篩い分けし、篩を通過せずに篩上に残留している篩上物の塩素含有量は、１，５００ｐｐｍよりも低いものであった。さらに、篩目開き１５０μｍの篩で篩い分けし、篩を通過せずに篩上に残留している篩上物の塩素含有量は、篩目開き３８μｍの篩で篩い分けし、篩を通過せずに篩上に残留している篩上物の塩素含有量より、さらに小さくなった。【００２０】
すなわち、本発明によれば、液−液相分離状態を生起させる粒状ＰＡＳの製造方法において、ジスルフィド化合物を存在させて重合反応を行い、重合後の分離・回収において、特定の篩目開きを有する篩で、生成ポリマーを篩い分けることにより効率的に、低ハロゲン（低塩素）含有量で、熱安定性がよく、成形加工時のガスの発生が少なく、低い溶融粘度を有する粒状ＰＡＳを高収率で回収できる。【００２１】
すなわち、本発明は、基本的には、重合工程での液−液相分離状態の生起、重合工程でのジスルフィド化合物の存在、分離・回収工程での篩い分けの三つの要素を組み合わせることにより、大きな効果を奏する。【００２２】
ここで言う熱安定性とは、従来のＰＡＳや通常の熱可塑性樹脂の熱安定性を評価する方法で評価することができ、具体例を挙げれば、溶融（高温）滞留時の溶融粘度保持率、熱重量分析（ＴＧＡ）を用いた熱重量減少挙動の解析及びポリマーの熱による着色試験等があげられる。また、成形時の発生ガスについては、実質的には射出成形時のモールドディポジット量により、また、実験室的には発生ガス分析により評価可能である。【００２３】
本発明者らの研究によれば、本発明の粒状ＰＡＳが、低ハロゲン含有量になったことには、次の要因が主に考えられる。（１）ジハロ芳香族化合物／硫黄源の比率の厳格な調整によって、ハロゲンを有するポリマー末端が少なくなった。（２）ジスルフィド化合物により、ポリマー末端を封止することによって、ポリマー末端のハロゲン自体が少なくなった。（３）重合工程中及び／または冷却工程前に液−液相分離状態を生起させることにより、希薄液相に、ハロゲン含有量の多い低分子量物、オリゴマーあるいは副生塩等を移行させ、重合工程後の分離・回収工程で除去されやすいようにした。（４）ジスルフィド化合物は、液−液相分離状態においても、ポリマー末端と良好に反応し、ハロゲン含有量の少ない粒状ＰＡＳ成分を効率的に回収できた。（５）分離・回収工程での篩い分けにより、ハロゲン含有量の高い、低分子量物、オリゴマー、副生塩が効率よく除去された。【００２４】
次に、熱安定性がよくなったことには、次の要因が主に考えられる。（１）重合工程中及び／または冷却工程前の液−液相分離状態の生起や分離・回収工程での篩い分けにより、粒状ポリマーの中に、窒素元素等を有する低分子量物や、オリゴマーが少なくなったので、熱安定性がよくなった。【００２５】
次に、成形加工時のガスの発生が少ないことには、次の原因が主に考えられる。（１）ＰＡＳの溶融粘度を低減したため、成形加工性が改善され、溶融加工時の熱劣化が生じなくなった。（２）窒素元素等を有する低分子量物やオリゴマーが少なく、さらに上記に示す理由により熱安定性がよいため、成形加工時の発生ガスが少なくなった。【００２６】
次に、低溶融粘度については、次の要因が考えられる。（１）ジスルフィド化合物により分子量が調整された。（２）ジハロ芳香族化合物／硫黄源の比率の厳格な調整によって、分子量の調整がされた。【００２７】
次に、収率の向上には、次の原因が主に考えられる。（１）液−液相分離状態を生起させるための相分離剤の比率の調整や、水／硫黄源の比率の厳格な調整により収率が向上した。（２）ジスルフィド化合物により、液−液相分離状態が変化し、低分子量物・オリゴマーと高分子成分との分離が効率的になり、粒状ＰＡＳ成分が効率的に回収された。【００２８】
水等の相分離剤のため、ジスルフィド化合物が、目的とする反応をし得ないと思われている中、本発明者らは、液−液相分離状態が生起した場合でも、ジスルフィド化合物が、上記のような目的とする反応をするという驚くべき知見を得た。【００２９】
本発明の粒状ＰＡＳを得るためには、複雑に絡み合うこれらの要因をバランスよく、最適に選択する必要がある。【００３０】
上述したとおり、本発明は、基本的には、重合工程での液−液相分離状態の生起、重合工程でのジスルフィド化合物の存在、分離・回収工程での篩い分けの三つの要素を組み合わせることにより、以下のような、大きな効果を奏する。【００３１】
（ｉ）粒状回収物（篩目開き３８μｍ（４００メッシュ）以上）での温度３１０℃及び剪断速度１，２００ｓｅｃ−１の条件で測定した一定範囲の溶融粘度のＰＡＳにおけるＰＡＳ末端ハロゲン（塩素）の低減。
（ｉｉ）低溶融粘度化（高流動性）の実現。
（ｉｉｉ）低溶融粘度化（高流動性）と低ハロゲン（塩素）化の両立達成。
（ｉｖ）重合工程でのジスルフィド化合物による相分離状態の制御。
（ｖ）粒状回収物（篩目開き３８μｍ（４００メッシュ）以上の篩篩上物）の顕著な収率向上。【００３２】
本発明では、重合後半または重合終了時もしくは降温初期に相分離剤の存在による液―液相分離状態の生起とその液―液相分離状態からの冷却固化による造粒化がなされる。これにより、粒状ＰＡＳとして、篩目開き３８μｍ（４００メッシュ）以上の篩での回収が可能となる。【００３３】
このことによって、篩目開き３８μｍ以上の粒状物と未満の微粉とでは、塩素含有量に顕著な差が生じる。【００３４】
またジスルフィド化合物の添加における相分離状態での良好な反応性の影響を受け、ポリマー濃厚相からの篩目開き３８μｍ以上の粒状物が高い収率で回収できるようになる。【００３５】
本発明は、これらの知見に基づいて完成するに至ったものである。
【課題を解決するための手段】
【００３６】
本発明によれば、粒状ＰＡＳであって、
（ｉ）該粒状ＰＡＳが、末端に、ジスルフィド化合物が開裂した−Ｓ−の置換基を含み、
（ｉｉ）該粒状ＰＡＳが、３８μｍ以上の篩目開きを有する篩での篩い分け後の篩上物であり、
（ｉｉｉ）該粒状ＰＡＳが、ハロゲン含有量１，５００ｐｐｍ以下であり、かつ、
（ｉｖ）該粒状ＰＡＳが、温度３１０℃及び剪断速度１，２００ｓｅｃ−１の条件下で測定した溶融粘度が、３〜１００Ｐａ・ｓである粒状ＰＡＳが提供される。【００３７】
また、本発明によれば、有機アミド溶媒中で硫黄源とジハロ芳香族化合物とを重合する重合工程、該重合工程後の生成ポリマーを含有する液相を冷却する冷却工程、及び生成ポリマーを分離・回収する分離・回収工程を含み、さらに、該重合工程中及び／または冷却工程前に相分離剤を存在させて、生成ポリマー濃厚相と生成ポリマー希薄相とが混在する液−液相分離状態を生起させる工程を含む粒状ＰＡＳの製造方法であって、
（ｉ）該重合工程の中で、重合反応をジスルフィド化合物の存在下で行い、かつ、
（ｉｉ）該分離・回収工程において、生成ポリマーを、３８μｍ以上の篩目開きを有する篩で篩い分け、篩上物を得る、前記の粒状ＰＡＳの製造方法が提供される。
【発明の効果】
【００３８】
本発明によれば、熱安定性がよく、成形加工時のガスの発生が少なく、低いハロゲン含有量と低溶融粘度を有し、これらの特性が高度にバランスした粒状ＰＡＳを高収率で得ることができる。加えて、本発明では、窒素含有量が低減された粒状ＰＡＳを得ることができる。本発明の低ハロゲン（低塩素）含有量で、熱安定性がよく、成形加工時のガスの発生が少なく、低い溶融粘度を有する粒状ＰＡＳは、特に、近年、電気・電子機器分野で要求されている低ハロゲン（低塩素）・低溶融粘度のＰＡＳとして有用である。
【図面の簡単な説明】
【００３９】
【図１】図１は、実施例１〜４と比較例１、６、７での、篩目開き１５０μｍ篩篩上物の塩素含有量と溶融粘度をプロットした図である。
【発明を実施するための形態】
【００４０】
１．原料
１−１．硫黄源
本発明では、硫黄源としてアルカリ金属硫化物及びアルカリ金属水硫化物からなる群より選ばれる少なくとも一種の硫黄源を使用する。アルカリ金属硫化物としては、硫化リチウム、硫化ナトリウム、硫化カリウム、硫化ルビジウム、硫化セシウム、及びこれらの２種以上の混合物などを挙げることができる。アルカリ金属水硫化物としては、水硫化リチウム、水硫化ナトリウム、水硫化カリウム、水硫化ルビジウム、水硫化セシウム、及びこれらの２種以上の混合物などを挙げることができる。
【００４１】
アルカリ金属硫化物は、無水物、水和物、水溶液のいずれを用いてもよい。これらの中でも、工業的に安価に入手できる点で、硫化ナトリウム及び硫化リチウムが好ましい。アルカリ金属硫化物は、水溶液などの水性混合物（すなわち、流動性のある水との混合物）として用いることが、処理操作や計量などの観点から好ましい。
【００４２】
アルカリ金属水硫化物は、無水物、水和物、水溶液のいずれを用いてもよい。これらの中でも、工業的に安価に入手できる点で、水硫化ナトリウム及び水硫化リチウムが好ましい。アルカリ金属水硫化物は、水溶液などの水性混合物（すなわち、流動性のある水との混合物）として用いることが、処理操作や計量などの観点から好ましい。
【００４３】
アルカリ金属硫化物の製造工程では、一般に、少量のアルカリ金属水硫化物が副生する。本発明で使用するアルカリ金属硫化物の中には、少量のアルカリ金属水硫化物が含有されていてもよい。この場合、アルカリ金属硫化物とアルカリ金属水硫化物との総モル量が、後述する脱水工程後の仕込み工程における仕込み硫黄源になる。
【００４４】
他方、アルカリ金属水硫化物の製造工程では、一般に、少量のアルカリ金属硫化物が副生する。本発明で使用するアルカリ金属水硫化物の中には、少量のアルカリ金属硫化物が含有されていてもよい。この場合、アルカリ金属水硫化物とアルカリ金属硫化物との総モル量が、脱水工程後の仕込み工程における仕込み硫黄源になる。アルカリ金属硫化物とアルカリ金属水硫化物とを混合して用いる場合には、両者が混在したものが仕込み硫黄源となる。
【００４５】
硫黄源がアルカリ金属水硫化物を含有するものである場合、アルカリ金属水酸化物を併用する。アルカリ金属水酸化物としては、水酸化リチウム、水酸化ナトリウム、水酸化カリウム、水酸化ルビジウム、水酸化セシウム、及びこれらの２種以上の混合物が挙げられる。これらの中でも、工業的に安価に入手できる点で水酸化ナトリウム及び水酸化リチウムが好ましい。アルカリ金属水酸化物は、水溶液などの水性混合物として用いることが好ましい。
【００４６】
１−２．ジハロ芳香族化合物
本発明で使用するジハロ芳香族化合物は、芳香環に直接結合した２個のハロゲン原子を有するジハロゲン化芳香族化合物である。ジハロ芳香族化合物の具体例としては、例えば、ｏ−ジハロベンゼン、ｍ−ジハロベンゼン、ｐ−ジハロベンゼン、ジハロトルエン、ジハロナフタレン、メトキシ−ジハロベンゼン、ジハロビフェニル、ジハロ安息香酸、ジハロジフェニルエーテル、ジハロジフェニルスルホン、ジハロジフェニルスルホキシド、ジハロジフェニルケトン等が挙げられる。
【００４７】
ここで、ハロゲン原子は、フッ素、塩素、臭素、及びヨウ素の各原子を指し、同一ジハロ芳香族化合物において、２つのハロゲン原子は、同じでも異なっていてもよい。これらのハロゲン原子の中でも塩素原子が好ましい。これらのジハロ芳香族化合物は、それぞれ単独で、あるいは２種以上を組み合わせて用いることができる。ｐ−ジクロロベンゼン（ｐ−ＤＣＢ）が、通常、よく用いられる。
【００４８】
ジハロ芳香族化合物の仕込み量は、仕込み硫黄源１モル当たり、通常１．００５〜１．０４０モル、好ましくは１．００８〜１．０３５モル、より好ましくは１．０１０〜１．０３０モル、特に好ましくは１．０１２〜１．０２８モルである。
【００４９】
ジハロ芳香族化合物の仕込み量が少なすぎると、分解反応が生じやすくなり、多すぎると、ＰＡＳの溶融粘度の調整をすることが困難になり、またハロゲン含有量が多くなる。低ハロゲン含有量のＰＡＳを得るためには、この比率の厳格な調整が必要である。
【００５０】
１−３．分岐・架橋剤及び分子量制御剤
ＰＡＳに分岐または架橋構造を導入するために、３個以上のハロゲン原子が結合したポリハロ化合物（必ずしも芳香族化合物でなくてもよい）、活性水素含有ハロゲン化芳香族化合物、ハロゲン化芳香族ニトロ化合物等を併用することができる。分岐・架橋剤としてのポリハロ化合物として、好ましくはトリハロベンゼンが挙げられる。
【００５１】
ＰＡＳの分子量や末端基を制御するために、モノハロ有機化合物を重合工程の任意の段階で添加することができる。モノハロ有機化合物としては、モノハロプロパン、モノハロブタン、モノハロヘプタン、モノハロヘキサン、アリールハライド、クロロプレンなどのモノハロ置換飽和または不飽和脂肪族炭化水素；モノハロシクロヘキサン、モノハロデカリンなどのモノハロ置換飽和環状炭化水素；モノハロベンゼン、モノハロナフタレン、４−クロロ安息香酸、４−クロロ安息香酸メチル、４−クロロジフェニルスルホン、４−クロロベンゾニトリル、４−クロロベンゾトリフルオリド、４−クロロニトロベンゼン、４−クロロアセトフェノン、４−クロロベンゾフェノン、塩化ベンジルなどのモノハロ置換芳香族炭化水素；などが挙げられる。
【００５２】
ハロゲン原子は、フッ素、塩素、臭素、及びヨウ素の各原子を指す。これらのハロゲン原子の中でも塩素原子が好ましい。また、１個の塩素原子が置換した有機化合物であって、該塩素原子に比べて反応性が極めて低いトリフルオロメタンの如き置換基を有する有機化合物も、便宜のため、モノハロ有機化合物の中に組み入れることとする。
【００５３】
１−４．有機アミド溶媒
本発明では、脱水反応及び重合反応の溶媒として、非プロトン性極性有機溶媒である有機アミド溶媒を用いる。有機アミド溶媒は、高温でアルカリに対して安定なものが好ましい。
【００５４】
有機アミド溶媒の具体例としては、Ｎ，Ｎ−ジメチルホルムアミド、Ｎ，Ｎ−ジメチルアセトアミド等のアミド化合物；Ｎ−メチル−ε−カプロラクタム等のＮ−アルキルカプロラクタム化合物；Ｎ−メチル−２−ピロリドン、Ｎ−シクロヘキシル−２−ピロリドン等のＮ−アルキルピロリドン化合物またはＮ−シクロアルキルピロリドン化合物；１，３−ジアルキル−２−イミダゾリジノン等のＮ，Ｎ−ジアルキルイミダゾリジノン化合物；テトラメチル尿素等のテトラアルキル尿素化合物；ヘキサメチルリン酸トリアミド等のヘキサアルキルリン酸トリアミド化合物等が挙げられる。これらの有機アミド溶媒は、それぞれ単独で用いてもよいし、２種類以上を組み合わせて用いてもよい。
【００５５】
これらの有機アミド溶媒の中でも、Ｎ−アルキルピロリドン化合物、Ｎ−シクロアルキルピロリドン化合物、Ｎ−アルキルカプロラクタム化合物、及びＮ，Ｎ−ジアルキルイミダゾリジノン化合物が好ましく、特に、Ｎ−メチル−２−ピロリドン、Ｎ−メチル−ε−カプロラクタム、及び１，３−ジアルキル−２−イミダゾリジノンが好ましく用いられる。本発明の重合反応に用いられる有機アミド溶媒の使用量は、硫黄源１モル当たり、通常０．１〜１０ｋｇ、好ましくは０．１５〜５ｋｇの範囲である。有機アミド溶媒の使用量が０．１ｋｇ未満では、重合反応を安定に行うことが困難であり、１０ｋｇ超過では、製造コストが増大する等の問題がある。
【００５６】
１−５．相分離剤
本発明では、液−液相分離状態を生起させ、低ハロゲン含有量で、溶融粘度を調整したＰＡＳを短時間で得るために、各種相分離剤を用いることができる。相分離剤とは、それ自身でまたは少量の水の共存下に、有機アミド溶媒に溶解し、ＰＡＳの有機アミド溶媒に対する溶解性を低下させる作用を有する化合物である。相分離剤それ自体は、ＰＡＳの溶媒ではない化合物である。
【００５７】
相分離剤としては、一般にＰＡＳの相分離剤として公知の化合物を用いることができる。相分離剤の具体例としては、水、アルカリ金属カルボン酸塩などの有機カルボン酸金属塩、有機スルホン酸金属塩、ハロゲン化リチウムなどのアルカリ金属ハライド、アルカリ土類金属ハライド、芳香族カルボン酸のアルカリ土類金属塩、リン酸アルカリ金属塩、アルコール類、パラフィン系炭化水素などが挙げられる。これらの相分離剤は、それぞれ単独で、あるいは２種以上を組み合わせて使用することができる。これらの中でも、水及び有機カルボン酸金属塩が安価であるため好ましい。有機カルボン酸金属塩、有機スルホン酸金属塩、ハロゲン化リチウムなどのアルカリ金属ハライド、アルカリ土類金属ハライド、芳香族カルボン酸のアルカリ土類金属塩、リン酸アルカリ金属塩等を用いる場合は水溶液が好ましい。相分離剤としては、水が特に好ましい。有機カルボン酸金属塩の中では、酢酸ナトリウムが好ましいものであり、使用するに当たっては、通常２５〜３５質量％、好ましくは３０質量％の水溶液として用いることができる。相分離剤の使用量は、用いる化合物の種類により異なるが、仕込み硫黄源１モル当たり、一般に０．０１〜１５モルとなる範囲である。好ましくは、０．０１〜１３モル、より好ましくは０．０２〜１２モル、特に好ましくは、０．０３〜１０モルである。相分離剤の使用量が０．０１モル未満では、液−液相分離状態を生起することが難しく、また、１５モル超過では、重合反応を良好に進めることが困難になる。
【００５８】
本発明では、相分離剤は、重合工程中及び／または後述する冷却工程前のいずれであっても、存在させることができ、これによって、液−液相分離状態を生起させた工程を得ることができる。
【００５９】
１−６．ジスルフィド化合物
本発明では、重合工程での重合反応は、ジスルフィド化合物の存在下で行われる。ジスルフィド化合物の添加は、重合工程のどの段階でも良い。例えば、重合工程が、前段重合工程、後段重合工程の二段階工程を含む場合は、前段重合工程で添加しても良いし、後段重合工程で添加しても良い。また、前段重合工程開始時、すなわち、仕込み工程に添加してもよい。
【００６０】
ジスルフィド化合物は、−Ｓ−Ｓ−部分を有するため、ジスルフィド化合物の開裂した−Ｓ−の置換基が、生成するＰＡＳの末端のハロゲン基（塩素基）を、置換し、ＰＡＳのハロゲン含有量を低減する役目を果たすと推察される。例えば、ジスルフィド化合物がジフェニルジスルフィドの場合、ＰＡＳ末端には、末端と反応した−Ｓ−Ｃ６Ｈ５が含まれる。
【００６１】
すなわち、例えば、ジスルフィド化合物がジフェニルジスルフィドで、ジハロ芳香族化合物がジハロベンゼンの場合、ＰＡＳ末端の末端基成分は、大部分が、−Ｃｌ、ジスルフィド化合物が反応した−Ｓ−Ｃ６Ｈ５、−ＳＨ、及び有機アミド溶媒由来の窒素化合物からなる。これらの末端基成分の分析は、定量的にまたは定性的には、元素分析や高温ＮＭＲ分析やＩＲ分析により行うことができる。また、これらの具体的な定量方法例として、元素分析による−Ｃｌの定量、滴定や誘導体化反応やＩＲ法による−ＳＨの定量、有機アミド溶媒由来の窒素化合物を窒素分析することにより、ジスルフィド化合物が反応した−Ｓ−Ｃ６Ｈ５量を算出できる。
【００６２】
また水溶性のチオフェノール類と異なり、ジスルフィド化合物は水に不溶である。そのことにより、特に液−液相分離状態にある場合には、ジスルフィド化合物は、水成分の少ないポリマー濃厚相に分配されて効率的にＰＡＳ末端のハロゲンと置換し、低ハロゲン化に貢献すると考えられる。さらに驚くべきことに、ジスルフィド化合物は、液−液相分離状態でも良好な反応性を示すなどの有利な効果を示す。すなわち、ジスルフィド化合物の反応性が、液−液相分離状態において良好に発現されることも本発明の特徴の一つである。
【００６３】
また、ジハロ芳香族化合物の転化率を基に、ジスルフィド化合物の添加時期を決めてもよい。具体的には、ジスルフィド化合物は、重合工程の中でジハロ芳香族化合物の転化率が０〜１００％、通常、４５％以上、好ましくは、４５〜９９．５％、より好ましくは６０〜９９％、さらに好ましくは７０〜９８．５％、特に好ましくは８０〜９８％となった時点で添加し、重合工程の中で存在させることができる。
【００６４】
ジスルフィド化合物としては、ジフェニルジスルフィド（ＤＰＤＳ）、ｐ−ｐ’ジトリルジスルフィド、ジベンジルジスルフィド、ジベンゾイルジスルフィド、ジチオベンゾイルジスルフィドが挙げられ、ジフェニルジスルフィドが好ましい。
【００６５】
重合工程の中で、重合反応をジスルフィド化合物の存在下で行う場合のジスルフィド化合物の添加量は、仕込み硫黄源１モル当たり、０．０００５〜０．０１５モル、好ましくは、０．０００７〜０．０１モル、より好ましくは、０．０００８〜０．００８モル、さらに好ましくは０．０００９〜０．００６モル、特に好ましくは０．００１〜０．００５モルである。
【００６６】
ジスルフィド化合物の添加量をこの範囲にすることが、熱安定性がよく、成形加工時のガスの発生が少なく、低いハロゲン含有量と、低い溶融粘度を有し、性能が高度にバランスした粒状ＰＡＳを得る上で重要である。
【００６７】
２．製造方法
製造方法は、有機アミド溶媒中で硫黄源とジハロ芳香族化合物とを重合する重合工程、該重合工程後の生成ポリマーを含有する液相を冷却する冷却工程及び生成ポリマーを分離・回収する分離・回収工程を含み、さらに、該重合工程中及び／または冷却工程前に相分離剤を存在させて、生成ポリマー濃厚相と生成ポリマー希薄相とが混在する液−液相分離状態を生起させる工程を含む製造方法である。
【００６８】
また、重合工程が、相分離剤の存在下に、重合反応系内の液相に生成ポリマー濃厚相と生成ポリマー希薄相とが混在する液−液相分離状態で重合反応を継続する相分離重合工程を含んでもよい。
【００６９】
２−１．脱水工程
重合工程の前工程として、脱水工程を配置して反応系内の共存水量（水分量ともいう）を調節することが好ましい。脱水工程は、望ましくは不活性ガス雰囲気下、有機アミド溶媒とアルカリ金属硫化物とを含む混合物を加熱して反応させ、蒸留により水を系外へ排出する方法により実施する。硫黄源としてアルカリ金属水硫化物を用いる場合には、アルカリ金属水硫化物とアルカリ金属水酸化物とを含む混合物を加熱して反応させ、蒸留により水を系外へ排出する方法により実施する。
【００７０】
脱水工程では、水和水（結晶水）や水媒体、副生水などからなる水分量を、好ましくは、後述する仕込み工程で必要とする共存水量の範囲内になるまで脱水する。共存水量が仕込み工程で必要とする範囲外となった場合は、水不足量を追加添加すればよい。
【００７１】
硫黄源としてアルカリ金属水硫化物を用いる場合、脱水工程において、有機アミド溶媒、アルカリ金属水硫化物、及び該アルカリ金属水硫化物１モル当たり０．９５〜１．０７モルのアルカリ金属水酸化物を含有する混合物を加熱して、反応させ、該混合物を含有する系内から水を含む留出物の少なくとも一部を系外に排出することが好ましい。
【００７２】
この工程での仕込みアルカリ金属水硫化物１モル当たりのアルカリ金属水酸化物のモルが小さすぎると、脱水工程で揮散する硫黄成分（硫化水素）の量が多くなり、仕込み硫黄源量の低下による生産性の低下を招いたり、脱水後に残存する仕込み硫黄源に多硫化成分が増加することによる異常反応、ＰＡＳの品質低下が起こり易くなる。仕込みアルカリ金属水硫化物１モル当たりのアルカリ金属水酸化物のモルが大きすぎると、有機アミド溶媒の変質が増大したり、重合反応を安定して実施することが困難になったり、ＰＡＳの収率や品質が低下することがある。この工程での仕込みアルカリ金属水硫化物１モル当たりのアルカリ金属水酸化物の好ましいモルは、０．９６〜１．０６モル、より好ましくは０．９７〜１．０５モルである。
【００７３】
アルカリ金属水硫化物には、多くの場合、少量のアルカリ金属硫化物が含まれており、硫黄源の量は、アルカリ金属水硫化物とアルカリ金属硫化物との合計量になる。アルカリ金属水硫化物は、アルカリ金属硫化物を含有していても、ＰＡＳの原料としては問題ないが、本発明の粒状ＰＡＳを製造するためには、その含有量は、少ないほど好ましい。また、少量のアルカリ金属硫化物が混入していても、本発明では、アルカリ金属水硫化物の含有量（分析値）を基準に、アルカリ金属水酸化物とのモルを算出し、そのモルを調整する。
【００７４】
脱水工程での原料の投入順序は、順不同でよく、さらには、脱水工程途中で各原料を追加投入してもかまわない。脱水工程に使用される溶媒としては、有機アミド溶媒を用いる。この溶媒は、重合工程に使用される有機アミド溶媒と同一であることが好ましく、Ｎ−メチル−２−ピロリドンが特に好ましい。有機アミド溶媒の使用量は、反応槽に投入する硫黄源１モル当たり、通常０．１〜１０ｋｇ、好ましくは０．１５〜５ｋｇである。
【００７５】
脱水操作は、反応槽内へ原料を投入後の混合物を、通常、３００℃以下、好ましくは１００〜２５０℃の温度範囲で、通常、１５分間から２４時間、好ましくは３０分間〜１０時間、加熱して行われる。加熱方法は、一定温度を保持する方法、段階的または連続的な昇温方法、あるいは両者を組み合わせた方法がある。脱水工程は、バッチ式、連続式、または両方式の組み合わせ方式などにより行われる。
【００７６】
脱水工程を行う装置は、後続する重合工程に用いられる反応槽と同じであっても、あるいは異なるものであってもよい。また、装置の材質は、チタンのような耐食性材料が好ましい。脱水工程では、通常、有機アミド溶媒の一部が水と同伴して反応槽外に排出される。その際、硫化水素は、ガスとして系外に排出される。
【００７７】
２−２．仕込み工程
仕込み工程は、本発明の「有機アミド溶媒中で硫黄源とジハロ芳香族化合物とを重合する重合工程、該重合工程後の生成ポリマーを含有する液相を冷却する冷却工程、及び生成ポリマーを分離・回収する分離・回収工程を含み、さらに、該重合工程中及び／または冷却工程前に相分離剤を存在させて、生成ポリマー濃厚相と生成ポリマー希薄相とが混在する液−液相分離状態を生起させる工程を含む製造方法」において、重合工程で必要とされる、仕込み硫黄源に対する相分離剤量、仕込み硫黄源に対する共存水量、仕込み硫黄源に対するジハロ芳香族化合物量、仕込み硫黄源に対するアルカリ金属水酸化物量、仕込み硫黄源に対するジスルフィド化合物量等を調整する工程である。
【００７８】
仕込み硫黄源とは、重合工程でジハロ芳香族化合物と反応させる硫黄源（「有効硫黄源」ともいう）を意味する。ＰＡＳの製造工程では、一般に、脱水工程が配置されるので、仕込み硫黄源の量は、通常、［仕込み硫黄源］＝［総仕込み硫黄モル］−［脱水後の揮散硫黄モル］の式により算出される。
【００７９】
脱水工程で硫化水素が揮散すると、平衡反応により、アルカリ金属水酸化物が生成し、系内に残存することになる。したがって、揮散する硫化水素量を正確に把握して、仕込み工程でのアルカリ金属水酸化物の硫黄源に対するモル量を決定する必要がある。本発明では、脱水工程後、系内に残存する混合物に、必要に応じてアルカリ金属水酸化物及び水を添加することができる。
【００８０】
重合反応開始時の共存水量は、仕込み工程において、仕込み硫黄源１モルに対して、通常０．０２〜２モル、好ましくは０．０５〜１．９モル、より好ましくは０．５〜１．８モルの範囲とすることが好ましい。この範囲であれば、重合反応の途中で共存水量を増加させることができる。
【００８１】
ジハロ芳香族化合物の仕込み量は、仕込み硫黄源１モル当たり、通常１．００５〜１．０４０モル、好ましくは１．００８〜１．０３５モル、より好ましくは１．０１０〜１．０３０モル、特に好ましくは１．０１２〜１．０２８モルである。
【００８２】
アルカリ金属水硫化物を使用する場合、仕込み硫黄源１モル当たりのアルカリ金属水酸化物の量は、好ましくは１．００５〜１．０８０モル、より好ましくは１．０１０〜１．０７５モル、特に好ましくは１．０２０〜１．０７３モルである。アルカリ金属水酸化物が少過剰の状態で重合反応を行うことが、重合反応を安定的に実施し、高品質のＰＡＳを得る上で好ましい。
【００８３】
重合工程の中で、重合反応をジスルフィド化合物の存在下で行う場合のジスルフィド化合物の添加量は、仕込み硫黄源１モル当たり、０．０００５〜０．０１５モル、好ましくは、０．０００７〜０．０１モル、より好ましくは、０．０００８〜０．００８モル、さらに好ましくは０．０００９〜０．００６モル、特に好ましくは０．００１〜０．００５モルである。
【００８４】
ジスルフィド化合物は、重合工程の中で単独で添加してもよいし、あるいは有機アミド溶媒との混合物として添加してもよい。
【００８５】
有機アミド溶媒量は、硫黄源あるいは仕込み硫黄源１モル当たり、０．１〜１０ｋｇ、好ましくは０．１５〜５ｋｇである。
【００８６】
２−３．重合工程
重合工程は、有機アミド溶媒中で硫黄源とジハロ芳香族化合物を加熱することにより行われる。重合工程が、相分離剤の存在下に、重合反応系内の液相に生成ポリマー濃厚相と生成ポリマー希薄相とが混在する液−液相分離状態で重合反応を継続する相分離重合工程を含むことが好ましい。
【００８７】
また、重合後の重合反応系内の液相に、相分離剤を存在させても生成ポリマー濃厚相と生成ポリマー希薄相とが混在する液−液相分離状態を作り出すことが出来る。すなわち、重合反応後の冷却工程前に相分離剤を添加しても良い。
【００８８】
次いで、液−液相分離状態の生成ポリマーを含有する液相を冷却することにより粒状ＰＡＳを分離・回収できる。
【００８９】
相分離剤は、水、有機カルボン酸金属塩、有機スルホン酸金属塩、アルカリ金属ハライド、アルカリ土類金属ハライド、芳香族カルボン酸のアルカリ土類金属塩、リン酸アルカリ金属塩、アルコール類、及びパラフィン系炭化水素からなる群より選ばれる少なくとも一種の相分離剤である。
【００９０】
相分離剤を、仕込み硫黄源１モル当たり、通常、０．０１〜１５モル、好ましくは０．０１〜１３モル、より好ましくは、０．０２〜１２モル、特に好ましくは、０．０３〜１０モル用いる。
【００９１】
重合工程のどこかの段階で、ジスルフィド化合物の存在下で重合反応が行われる必要がある。重合工程での重合反応が、仕込み硫黄源１モル当たり、０．０００５〜０．０１５モル、好ましくは０．０００７〜０．０１モル、より好ましくは０．０００８〜０．００８モル、さらに好ましくは０．０００９〜０．００６モル、特に好ましくは０．００１〜０．００５モルのジスルフィド化合物の存在下で行われる必要がある。
【００９２】
一定範囲の溶融粘度のＰＡＳを得るため、ジハロ芳香族化合物の転化率が４５％以上で、ジスルフィド化合物を添加することが好ましい。また、重合工程前または重合工程中に、重合助剤その他の添加物を混合してもよい。
【００９３】
重合反応は、一般的に１７０〜２９０℃の範囲で、前段重合工程と後段重合工程の２段階工程で行うことが好ましい。加熱方法は、一定温度を保持する方法、段階的または連続的な昇温方法、あるいは両方法の組み合わせが用いられる。重合反応時間は、一般に１０分間〜７２時間の範囲であり、好ましくは３０分間〜４８時間である。重合工程に使用される有機アミド溶媒は、仕込み硫黄源１モル当たり、通常、０．１〜１０ｋｇ、好ましくは０．１５〜５ｋｇである。この範囲であれば、重合反応途中でその量を変化させてもかまわない。
【００９４】
重合反応開始後、ジハロ芳香族化合物の転化率が８０〜９９モル％に達した段階で、重合反応系内の液相を相分離状態に転換して重合反応を継続する方法が好ましい。高温状態にある液相を相分離状態に転換するには、相分離剤を添加したり、相分離剤として作用する添加剤の量を増大させたりすることが好ましい。相分離剤としては、特に制限されないが、安価で、重合反応の制御と後処理が容易である点で、水または有機カルボン酸金属塩及びこれらの組合せ、特に水が好ましい。
【００９５】
本発明の製造方法では、重合反応をジスルフィド化合物の存在下で行うものであって、前記重合工程を少なくとも下記の２段階工程：
（Ｉ）有機アミド溶媒中で硫黄源とジハロ芳香族化合物とを、仕込み硫黄源１モル当たり０．０２〜２モルの共存水量、１．００５〜１．０４０モルのジハロ芳香族化合物が存在する状態で、１７０〜２７０℃の温度で重合反応させて、該ジハロ芳香族化合物の転化率が８０〜９９％のポリマーを生成させる前段重合工程；及び
（ＩＩ）相分離剤を、仕込み硫黄源１モル当たり、０．０１〜１０モルの範囲で存在させるとともに、２４０〜２９０℃の温度に加熱することにより、重合反応系内の液相を相分離状態に転換して重合反応を継続して行う後段重合工程；
によって行うことが好ましい。
【００９６】
２−３−１．前段重合工程
前段重合工程における反応系の共存水量は、仕込み硫黄源１モル当たり、０．０２〜２モル、好ましくは０．０５〜１．９モル、より好ましくは０．５〜１．８モルの範囲である。共存水量が少なすぎると、ＰＡＳの分解等の望ましくない反応が起こり易く、逆に、２モルを超過すると、重合速度が著しく小さくなったり、有機アミド溶媒や生成ＰＡＳの分解が生じ易くなるので、いずれも好ましくない。ジハロ芳香族化合物の仕込量は、仕込み硫黄源１モル当たり、通常１．００５〜１．０４０モル、好ましくは１．００８〜１．０３５モル、より好ましくは１．０１０〜１．０３０モル、特に好ましくは１．０１２〜１．０２８モルである。
【００９７】
重合は、１７０〜２７０℃、好ましくは１８０〜２６５℃の温度範囲内で行われる。重合温度が低すぎると、重合速度が遅くなり過ぎ、逆に、２７０℃を越える高温になると、生成ＰＡＳと有機アミド溶媒が分解を起こし易く、生成するＰＡＳの重合度が極めて低くなる。低ハロゲン含有量で溶融粘度が調整されたＰＡＳを得るには、前段重合工程における重合温度を２００〜２５５℃の範囲内に制御することが好ましい。
【００９８】
前段重合工程は、重合反応開始後、ジハロ芳香族化合物の転化率が８０〜９９％、好ましくは８５〜９８％、より好ましくは９０〜９７％に達した段階であって、かつ、該液相が相分離状態となる前の工程である。ジハロ芳香族化合物の転化率は、反応混合物中に残存するジハロ芳香族化合物の量をガスクロマトグラフィにより求め、その残存量とジハロ芳香族化合物の仕込み量と硫黄源の仕込量に基づいて、以下の式により算出した値である。
【００９９】
ジハロ芳香族化合物（「ＤＨＡ」と略記）を硫黄源よりモルで過剰に添加した場合、下記式
転化率＝［〔ＤＨＡ仕込み量（モル）−ＤＨＡ残存量（モル）〕／〔ＤＨＡ仕込み量（モル）−ＤＨＡ過剰量（モル）〕］×１００
によって転化率を算出する。
【０１００】
それ以外の場合には、下記式
転化率＝［〔ＤＨＡ仕込み量（モル）−ＤＨＡ残存量（モル）〕／〔ＤＨＡ仕込み量（モル）〕］×１００
によって転化率を算出する。
【０１０１】
前記製造方法において、前段重合工程においては、温度３１０℃、剪断速度１，２００ｓｅｃ−１で測定した溶融粘度が通常０．５〜３０Ｐａ・ｓのポリマー（「プレポリマー」ともいう）を生成させることが望ましい。
【０１０２】
前段重合工程では、相分離状態は現れない。相分離剤を添加した後段重合工程では、重合反応系内の液相は、前段重合により生成したポリマー（プレポリマー）の含有量が多いポリマー濃厚相と該ポリマーの含有量が少ないポリマー希薄相とに相分離する。相分離状態は、目視によって明瞭に観察することができる。
【０１０３】
２−３−２．後段重合工程
後段重合工程で、相分離剤は、仕込み硫黄源１モル当たり、通常０．０１〜１０モル、好ましくは０．０３〜８モル、より好ましくは、０．０４〜７モル用いる。
【０１０４】
後段重合工程で相分離剤として水を使用する場合には、後段重合工程における反応系の共存水量は、仕込み硫黄源１モル当たり、通常２〜５モル、好ましくは２．１〜４．５モル、さらに好ましくは２．２〜４モル、特に好ましくは２．３〜３．５モルの範囲に調整することが望ましい。反応系中の共存水量が２モル未満または５モル超過になると、生成ＰＡＳの重合度が低下する。
【０１０５】
後段重合工程において、相分離剤として水以外の相分離剤（有機カルボン酸金属塩、有機スルホン酸金属塩、アルカリ金属ハライド、アルカリ土類金属ハライド、芳香族カルボン酸のアルカリ土類金属塩、リン酸アルカリ金属塩、アルコール類、及びパラフィン系炭化水素からなる群より選ばれる少なくとも一種の相分離剤）を用いる場合には、該相分離剤を、仕込み硫黄源１モル当たり、０．０１〜３モル、好ましくは０．０２〜２モル、より好ましくは０．０３〜１モル、特に好ましくは０．０４〜０．５モルの範囲で存在させることが好ましい。
【０１０６】
相分離剤として、水と水以外の他の相分離剤を併用することができる。この態様においては、反応系中の共存水量を、仕込み硫黄源１モル当り０．０１〜７モル、好ましくは０．１〜４モル、更に好ましくは１〜３．５モル、水以外の他の相分離剤を、仕込み硫黄源１モル当り０．０１〜３モル、好ましくは０．０２〜１モル、更に好ましくは０．０３〜０．５モルの範囲で存在させることが好ましい。相分離剤／仕込み硫黄源の比率の厳格な調整は、低分子量物やオリゴマーの低減につながる。
【０１０７】
後段重合工程での重合温度は、２４０〜２９０℃の範囲である。後段重合工程での重合温度が２４０℃未満では、溶融粘度が調整されたＰＡＳが得られにくく、２９０℃を越えると、生成ＰＡＳや有機アミド溶媒が分解するおそれがある。更には、２４５〜２８０℃、特に２５０〜２７５℃の温度範囲が溶融粘度が調整されたＰＡＳが得られ易いので好ましい。本発明における後段重合工程は、前段重合工程で生成したＰＡＳプレポリマーの単なる分別・造粒の工程ではなく、ＰＡＳプレポリマーの重合度の上昇を起こさせるためのものである。
【０１０８】
後段重合工程では、相分離剤の存在下に、重合反応系内の液相に生成ポリマー濃厚相と生成ポリマー希薄相とが混在する相分離状態で重合反応を継続する。濃厚相のＰＡＳ濃度は、通常３０〜７０質量％、好ましくは４０〜６０質量％、より好ましくは４５〜５５質量％である。希薄相のＰＡＳ濃度は、通常０．１〜１５質量％、好ましくは０．５〜１０質量％、より好ましくは１〜８質量％である。
【０１０９】
相分離剤の存在下に重合反応系内の液相に生成ポリマー濃厚相と生成ポリマー希薄相とが混在する液−液相分離状態を作り出すと、攪拌によって、生成ポリマー希薄相中に生成ポリマー濃厚相が分散し、該濃厚相中でプレポリマー同士の縮合反応が効率的に進行する。
【０１１０】
重合反応方式は、バッチ式、連続式、あるいは両方式の組み合わせでもよい。バッチ式重合では、重合サイクル時間を短縮する目的のために、所望により２つ以上の反応槽を用いる方式を用いることができる。
【０１１１】
２−４．冷却工程
本発明では、重合工程後であって、冷却工程前に、前述した相分離剤を存在させて、生成ポリマー濃厚相と生成ポリマー希薄相とが混在する液−液相分離状態を生起させることができる。必要ならば、撹拌を行うことにより、液−液相分離状態の生起を調整することができる。
【０１１２】
冷却工程では、生成ポリマーを含有する液相を、通常、重合工程後の高温状態から冷却する。冷却工程では、溶剤のフラッシュなどにより液相を急冷するのではなく、徐冷することが、粒状ポリマーが得られやすいので好ましい。徐冷は、２．０〜０．１℃／分の降温速度に制御して液相を冷却することが好ましい。徐冷は、重合反応系を周囲環境温度（例えば、室温）に曝す方法によって行うことができる。液相の冷却速度を制御するために、重合反応槽のジャケットに冷媒を流したり、液相をリフラックスコンデンサーで還流させたりする方法を採用することもできる。
【０１１３】
本発明の製造方法では、重合反応系内の液相の温度が液−液相分離重合工程の重合温度、または液−液相分離状態からＰＡＳが固化・粒状化する温度（以下、「固化・粒状化温度」と略記する）以下、例えば２４０〜２００℃程度に低下するまで、好ましくは２．０〜０．１℃／分、更に好ましくは１．５〜０．２℃／分、より好ましくは１．３〜０．３℃／分の降温速度に制御して該液相を徐冷することが望ましい。このような冷却速度の制御によって、ポリマーの粒状化を促進することができる。例えば２４０〜２００℃程度からは温度制御することなく、液相を所望の温度にまで冷却することができる。例えば２４０〜２００℃程度からは、重合反応系を周囲環境温度に放置したり、あるいは液相の降温速度を速めたりすることができる。最終的な冷却温度は、篩別などの分離・回収工程が容易である室温以上２２０℃未満の温度とする。好ましくは、熱安定性がよく、成形加工時のガスの発生が少なく、低いハロゲン含有量と、低い溶融粘度を有し、性能がさらに高度にバランスした粒状ＰＡＳを得るために、３５℃以上、より好ましくは４０℃以上、さらに好ましくは４５℃以上とする。上限は、好ましくは２００℃以下、洗浄を好ましくは１００℃未満にすることにより充分に粒状化したＰＡＳを含むスラリーを得ることが出来る。
【０１１４】
２−５．分離・回収工程
本発明の製造方法によれば、粒状ＰＡＳを生成させることができるため、特定の篩目開きの篩を用いて篩い分けする方法により粒状ＰＡＳを反応液から分離・回収する方法を採用する。生成物スラリーが高温状態（例えば、室温以上２２０℃未満の温度）にある間に、篩い分けを行っても良い。本発明の製造方法においては、３８μｍ以上の篩目開きを有する篩で生成ＰＡＳの篩い分けを行い、篩い分け後の篩上物として回収する。篩い分けは、後述する洗浄後、または乾燥後に行ってもよい。また、篩い分けを、洗浄前、洗浄後、乾燥後の各段階で行ってよい。
【０１１５】
次に、常法に従い、洗浄、濾過を繰りかえす。例えば、ＰＡＳを重合溶媒と同じ有機アミド溶媒やケトン類（例えば、アセトン）、アルコール類（例えば、メタノール）等の有機溶媒で洗浄することが好ましい。ＰＡＳを高温水などで洗浄してもよい。生成ＰＡＳを、有機酸や塩化アンモニウムのような塩で処理することもできる。有機酸は酢酸を用いることが好ましい。洗浄後、常法に従い、乾燥させる。
【０１１６】
粒状ＰＡＳは、篩目開き３８μｍ以上の篩での篩い分け後の篩上物である。粒状ＰＡＳを回収するための使用篩は、通常、篩目開き３８μｍ〜２，８００μｍの範囲から選ばれる篩目開きを有する篩、好ましくは、篩目開き３８μｍ〜１，５００μｍの範囲から選ばれる篩目開きを有する篩、さらに好ましくは、篩目開き３８μｍ〜１，０００μｍの範囲から選ばれる篩目開きを有する篩、特に好ましくは、篩目開き３８μｍ〜５００μｍの範囲から選ばれる篩目開きを有する篩、最も好ましくは、篩目開き３８μｍ〜３００μｍの範囲から選ばれる篩目開きを有する篩を採用する。具体的には、開きを有する篩を回収するための使用篩として具体的には、篩目開き１５０μｍ（１００メッシュ（目数／インチ））の篩、篩目開き１０５μｍ（１４５メッシュ（目数／インチ））、篩目開き７５μｍ（２００メッシュ（目数／インチ））の篩、及び篩目開き３８μｍ（４００メッシュ（目数／インチ））等の篩を用いることにより、効率よく、低分子量物や、オリゴマーを除去することができる。より好ましくは、微粒子状副生塩を効率的に除去することができる篩目開き１５０μｍ（１００メッシュ（目数／インチ））の篩を用いることが望ましい。
【０１１７】
本発明の製造方法によれば、３８μｍ以上の篩目開きを有する篩で篩い分け、篩上物として捕集した粒状ポリマーを、篩い分け前の全量に対して、通常、８０質量％以上、好ましくは８０〜９９．５質量％、より好ましくは８３〜９９質量％、特に好ましくは８５〜９８質量％の収率で回収することができる。
【０１１８】
また、１５０μｍ以上の篩目開きを有する篩で捕集した粒状ＰＡＳを、通常、８０質量％以上、具体的には、８０〜９８質量％、好ましくは８３〜９７質量％、特に好ましくは８５〜９６質量％の収率で回収することができる。
【０１１９】
これらに代表される収率を、篩上物（質量％）ともいう。粒状ＰＡＳの篩上物（質量％）は、脱水工程後の反応缶中に存在する仕込み硫黄源中の有効硫黄成分の全てがＰＡＳに転換したと仮定したときのＰＡＳ質量（理論量）を篩い分けする前のＰＡＳの全量として基準とした。篩上物（質量％）は、（篩上物）／（篩い分けする前のＰＡＳの全量：ＰＡＳ質量（理論量））で算出した。仕込み硫黄源がジハロ芳香族化合物よりも過剰のモル比で仕込まれた場合は、仕込み硫黄源の全てがＰＡＳに転換することはあり得ない場合もあるが、その場合でも、一応仕込み硫黄源の量を基準として篩上物（質量％）を算出することとする。濾紙回収の場合も、濾紙上物／（篩い分けする前のＰＡＳの全量：ＰＡＳ質量（理論量））で、回収率を算出する。
【０１２０】
３．ポリアリーレンスルフィド
本発明によれば、粒状ＰＡＳであって、（ｉ）該粒状ＰＡＳが、末端に、ジスルフィド化合物が開裂した−Ｓ−の置換基を含み、（ｉｉ）該粒状ＰＡＳが、３８μｍ以上の篩目開きを有する篩での篩い分け後の篩上物であり、（ｉｉｉ）該粒状ＰＡＳが、ハロゲン含有量１，５００ｐｐｍ以下であり、かつ、（ｉｖ）該粒状ポリアリーレンスルフィドが、温度３１０℃及び剪断速度１，２００ｓｅｃ−１の条件下で測定した溶融粘度が、３〜１００Ｐａ・ｓである粒状ＰＡＳが得られる。また、本発明によれば、該粒状ＰＡＳは、有機アミド溶媒中で硫黄源とジハロ芳香族化合物とを重合する重合工程、該重合工程後の生成ポリマーを含有する液相を冷却する冷却工程、及び生成ポリマーを分離・回収する回収工程を含み、さらに、該重合工程中及び／または冷却工程前に相分離剤を存在させて、生成ポリマー濃厚相と生成ポリマー希薄相とが混在する液−液相分離状態を生起させる工程を含む粒状ＰＡＳの製造方法であって、（ｉ）該重合工程の中で、重合反応をジスルフィド化合物の存在下で行い、かつ、（ｉｉ）該分離・回収工程において、生成ポリマーを、３８μｍ以上の篩目開きを有する篩で篩い分け、篩上物を得る、粒状ＰＡＳの製造方法で製造される。
【０１２１】
本発明によれば、低ハロゲン含有量で熱安定性がよく、成形加工時のガスの発生が少ない、低い溶融粘度を有する粒状ＰＡＳを高収率で得ることができる。すなわち、本発明の製造方法によれば、温度３１０℃及び剪断速度１，２００ｓｅｃ−１で測定した溶融粘度が、通常３〜１００Ｐａ・ｓ、好ましくは７〜８０Ｐａ・ｓ、より好ましくは１０〜７０Ｐａ・ｓ、特に好ましくは１３〜６０Ｐａ・ｓ、さらに好ましくは１５〜５５Ｐａ・ｓ、最も好ましくは、１７〜５０Ｐａ・ｓの粒状ＰＡＳを得ることができる。
【０１２２】
本発明の製造方法によれば、得られる粒状ＰＡＳのハロゲン含有量（塩素含有量）は１，５００ｐｐｍ以下、好ましくは１，３００ｐｐｍ以下、より好ましくは１，２５０ｐｐｍ以下である。用途によっては、さらに１，０００ｐｐｍ以下、好ましくは９００ｐｐｍ以下、８５０ｐｐｍ以下とすることもできる。ハロゲン含有量の下限値は、通常１００ｐｐｍあるいは２００ｐｐｍ程度である。
【０１２３】
本発明の製造方法によれば、得られる粒状ＰＡＳの窒素含有量は、１，０００ｐｐｍ以下、好ましくは  ８００ｐｐｍ以下、より好ましくは７００ｐｐｍ以下、更により好ましくは６５０ｐｐｍ以下、特に好ましくは６００ｐｐｍ以下である。この窒素含有量の下限は、１ｐｐｍまたは２ｐｐｍ程度である。
【０１２４】
本発明の製造方法によれば、得られる粒状ＰＡＳの平均粒径は、５０〜２，５００μｍ、好ましくは７０〜１，０００μｍ、より好ましくは１００〜８００μｍ、特に好ましくは２８０〜５５０μｍ、最も好ましくは３００〜５００μｍである。
【０１２５】
本発明の粒状ＰＡＳは、そのままあるいは酸化架橋させた後、単独でまたは各種合成樹脂、各種充填剤、各種添加剤を配合し、種々の射出成形品やシート、フィルム、繊維、パイプ等の押出成形品に成形することができる。粒状ＰＡＳは、電子部品の封止剤や被覆剤としても有用である。ＰＡＳとしては、ＰＰＳが特に好ましい。
【０１２６】
４．樹脂組成物
本発明の粒状ＰＡＳを組成物として用いる場合、他の成分は次のとおりである。各種合成樹脂としては、高温において安定な熱可塑性樹脂が好ましく、その具体例としては、ポリエチレンテレフタレートやポリブチレンテレフタレート等の芳香族ポリエステル；ポリテトラフルオロエチレン、テトラフルオロエチレン／ヘキサフルオロプロピレン共重合体、テトラフルオロエチレン／パーフルオロアルキルビニルエーテル共重合体、ポリクロロトリフルオロエチレン、ポリフッ化ビニリデン、フッ化ビニリデン／ヘキサフルオロプロピレン共重合体、プロピレン／テトラフルオロエチレン共重合体、フッ化ビニリデン／クロロトリフルオロエチレン共重合体、エチレン／ヘキサフルオロプロピレン共重合体等のフッ素樹脂；ポリアセタール、ポリスチレン、ポリアミド、ポリカーボネート、ポリフェニレンエーテル、ポリアルキルアクリレート、ＡＢＳ樹脂、ポリ塩化ビニルなどを挙げることができる。これらの熱可塑性樹脂は、それぞれ単独で、あるいは２種以上を組み合わせて使用することができる。ガラス繊維などの無機充填剤を配合したコンパウンドとして使用する場合には、本発明の特徴である低溶融粘度ＰＡＳの特性に合わせて、良好な成形加工性が得られるように、上記各種の合成樹脂は、溶融粘度や固有粘度が低く良好な溶融挙動が得られるものを選択することが重要である。
【０１２７】
各種充填剤としては、例えば、ガラス繊維、炭素繊維、アスベスト繊維、シリカ繊維、アルミナ繊維、ジルコニア繊維、窒化硼素繊維、窒化珪素繊維、硼素繊維、チタン酸カリウムウィスカーなどの無機繊維状物；ステンレス、アルミニウム、チタン、鋼、真ちゅう等の金属繊維状物；ポリアミド、フッ素樹脂、ポリエステル樹脂、アクリル樹脂などの高融点の有機質繊維状物；等の繊維状充填剤が挙げられる。また、充填剤としては、例えば、マイカ、シリカ、タルク、アルミナ、カオリン、硫酸カルシウム、炭酸カルシウム、酸化チタン、フェライト、ガラス粉、酸化亜鉛、炭酸ニッケル、酸化鉄、石英粉末、炭酸マグネシウム、硫酸バリウム、クレー等の粉粒体状または板状の充填剤を挙げることができる。これらの充填剤は、それぞれ単独で、あるいは２種以上を組み合わせて使用することができる。これらの充填剤は、必要に応じて、集束剤または表面処理剤により処理されていてもよい。集束剤または表面処理剤としては、例えば、エポキシ系化合物、イソシアネート系化合物、シラン系化合物、チタネート系化合物などの官能性化合物が挙げられる。これらの化合物は、充填剤に対して、予め表面処理または集束処理を施して用いるか、あるいは組成物の調整の際に同時に添加してもよい。充填剤は、粒状ＰＡＳ１００質量部に対して、通常、０〜８００質量部、好ましくは０〜５００質量部、より好ましくは０〜３００質量部の範囲で配合する。特に、充填剤として、ガラス繊維などの無機繊維状充填剤を配合すると、引張強度などの機械的物性に優れた樹脂組成物と成形品を得ることができる。本発明では、特にガラス繊維などの充填剤を配合したコンパウンドとして使用することが好ましい。コンパウンドとして用いる場合は、多くの場合、ＰＡＳ１００質量部に対して、４５〜１００質量部のガラス繊維を配合することが多い。コンパウンドとして用いられる場合、一般に、ハロゲン含有量の規制値は、９００ｐｐｍ以下とされている。電気・電子機器分野のコンパウンドの場合、ガラス繊維の配合量が３０〜５０質量％程度なので、本発明の粒状ＰＡＳを用いた場合、十分に規制値以下の塩素含有量となる。
【０１２８】
各種充填剤としては、顔料、染料、酸化防止剤、紫外線吸収剤、滑剤、核剤、難燃剤、樹脂改良剤、カップリング剤、帯電防止剤、導電性材料、炭素前駆体、離型剤、可塑剤などが挙げられる。
【実施例】
【０１２９】
以下に実施例及び比較例を挙げて、本発明についてより具体的に説明するが、本発明は、これらの実施例のみに限定されるものではない。本発明における物性及び特性の測定方法は、次のとおりである。【０１３０】
（１）粒状ＰＡＳの回収率（篩上物（質量％））
反応後、生成ポリマー（ＰＡＳ）を、篩目開き３８μｍ（４００メッシュ（目数／インチ））または篩目開き１５０μｍ（１００メッシュ（目数／インチ））の篩で篩別して分別し、洗浄した。粒状ＰＡＳの篩上物（質量％）は、脱水工程後の反応缶中に存在する仕込み硫黄源中の有効硫黄成分の全てがＰＡＳに転換したと仮定したときのＰＡＳ質量（理論量）を篩い分けする前のＰＡＳの全量として基準とした。篩上物（質量％）は、（篩上物）／（篩い分けする前のＰＡＳの全量：ＰＡＳ質量（理論量））で算出した。仕込み硫黄源がジハロ芳香族化合物よりも過剰のモル比で仕込まれた場合は、仕込み硫黄源の全てがＰＡＳに転換することはあり得ない場合もあるが、その場合でも、一応仕込み硫黄源の量を基準として篩上物（質量％）を算出することとした。濾紙回収の場合も、濾紙上物／（篩い分けする前のＰＡＳの全量：ＰＡＳ質量（理論量））で、回収率を算出した。【０１３１】
（２）ハロゲン含有量の測定法
粒状ＰＡＳ中のハロゲン含有量として、塩素含有量を燃焼イオンクロマト法により測定した。
（測定条件）
イオンクロマトグラフ：DIONEX製 DX320
燃焼用前処理装置：三菱化学製 AQF-100，ABC，WS-100，GA-100
試料：10mg
ヒーター：Inlet Temp／900℃，Outlet Temp／1000℃
吸収液：H2O2 900ppm，内標準PO43- 25ppm【０１３２】
（３）溶融粘度の測定方法
粒状ＰＡＳの溶融粘度は、キャピラリーとして１．０ｍｍφ、長さ１０．０ｍｍのノズルを装着した（株）東洋精機製作所製キャピログラフ１Ｃ（登録商標）により溶融粘度を測定した。設定温度を３１０℃とした。ポリマー試料を装置内に導入し、５分間保持した後、剪断速度１，２００ｓｅｃ−１で溶融粘度を測定した。【０１３３】
（４）平均粒径
分離・回収工程で回収した生成ポリマー（粒状ＰＡＳ）の平均粒径は、使用篩として、篩目開き２，８００μｍ（７メッシュ（目数／インチ））、篩目開き１，４１０μｍ（１２メッシュ（目数／インチ））、篩目開き１，０００μｍ（１６メッシュ（目数／インチ））、篩目開き７１０μｍ（２４メッシュ（目数／インチ））、篩目開き５００μｍ（３２メッシュ（目数／インチ））、篩目開き２５０μｍ（６０メッシュ（目数／インチ））、篩目開き１５０μｍ（１００メッシュ（目数／インチ））、篩目開き１０５μｍ（１４５メッシュ（目数／インチ））、篩目開き７５μｍ（２００メッシュ（目数／インチ））、篩目開き３８μｍ（４００メッシュ（目数／インチ））の篩を用いた篩分法により測定し、各篩の篩上物の質量から、累積質量が５０％質量となる時の平均粒径を算出した。【０１３４】
（５）窒素含有量の測定
粒状ＰＡＳ１０ｍｇを微量窒素硫黄分析計（アステック株式会社製、機種「ＡＮＴＥＫ７０００」）を用いて窒素の含有量を測定した。（基準物質はピリジン）【０１３５】
［実施例１］
２０リットルのオートクレーブに、Ｎ−メチル−２−ピロリドン（以下、「ＮＭＰ」と略記）６，００１ｇ、水硫化ナトリウム水溶液（ＮａＳＨ；純度６２質量％）２，０００ｇ、水酸化ナトリウム水溶液（ＮａＯＨ；純度７４．０質量％）１，１７１ｇを仕込んだ。ＮａＯＨ／ＮａＳＨ（硫黄源）は、モル比で０．９８である。【０１３６】
脱水工程として、該オートクレーブ内を窒素ガスで置換後、約４時間かけて、撹拌機の回転数２５０ｒｐｍで撹拌しながら、徐々に２００℃まで昇温して、水（Ｈ２Ｏ）１，０１４ｇ、ＮＭＰ７６３ｇ、及び硫化水素（Ｈ２Ｓ）１２ｇを留出させた。【０１３７】
上記脱水工程後、オートクレーブの内容物を１５０℃まで冷却し、ｐ−ジクロロベンゼン（以下、「ｐ−ＤＣＢ」と略記）３，２６４ｇ、ＮＭＰ２，７０７ｇ、水酸化ナトリウム１９ｇ、及び水１６７ｇを加え、撹拌しながら２２０℃で５時間反応させ、前段重合を行った。水／仕込み硫黄源は、モル比で１．５である。ＮａＯＨ／仕込み硫黄源は、モル比で１．０５である。ＮＭＰ／仕込み硫黄源は、０．３７ｋｇ／モルである。ｐ−ＤＣＢ／仕込み硫黄源は、モル比で１．０２０である。前段重合終了時のｐ−ＤＣＢの転化率は９３％であった。【０１３８】
次に、ジフェニルジスルフィド（以下、「ＤＰＤＳ」と略記）４．８ｇ、ＮＭＰ７６２ｇを圧入し反応させた。ＤＰＤＳ／仕込み硫黄源は、モル比で０．００１である。次に撹拌を続けながら水４４３ｇを圧入し、２５５℃に昇温し５時間反応させ、後段重合を行った。水／仕込み硫黄源は、モル比で２．６３である。【０１３９】
後段重合終了後、１℃／分の降温速度で２２０℃まで徐冷し、２２０℃からは室温付近まで冷却し、内容物をそれぞれ節目開き３８μｍ（４００メッシュ）及び、篩目開き１５０μｍ（１００メッシュ）の篩を用いて粒状ポリマーを篩別し、該粒状ＰＡＳをアセトンで洗浄３回、次いで、水洗浄を３回行った。この粒状ＰＡＳを、ｐＨ４に調整した酢酸水溶液洗浄１回、水洗浄３回をし、洗浄された粒状ＰＡＳを得た。このようにして得られた粒状ＰＡＳを１００℃で一昼夜乾燥した。【０１４０】
このようにして得られた粒状ＰＡＳは、平均粒径が４４２μｍであった。また、篩目開き１５０μｍ（１００メッシュ）篩上物は、溶融粘度が３９Ｐａ・ｓ、塩素含有量１，１５０ｐｐｍ、窒素含有量５３０ｐｐｍであり、篩目開き３８μｍ（４００メッシュ）篩上物は、溶融粘度３８Ｐａ・ｓ、塩素含有量１，２００ｐｐｍ、窒素含有量５６０ｐｐｍであった。粒状ＰＡＳの篩上物（質量％）は、１５０μｍ（１００メッシュ）の篩上物で９１％であり、篩目開き篩目開き３８μｍ（４００メッシュ）の篩上物で９３％であった。【０１４１】
［実施例２］
前段重合終了時のｐ−ＤＣＢの転化率が９２％の時に、ＤＰＤＳ１４．３ｇを加えたこと、及びＤＰＤＳ／仕込み硫黄源のモル比を０．００３としたことを除いて、実施例１と同様に行った。【０１４２】
このようにして得られた粒状ＰＡＳは、平均粒径が４７６μｍであった。また、篩目開き１５０μｍ（１００メッシュ）の篩上物は、溶融粘度が１９Ｐａ・ｓ、塩素含有量９５０ｐｐｍ、窒素含有量５５０ｐｐｍであった。篩目開き３８μｍ（４００メッシュ）の篩上物は、溶融粘度が１９Ｐａ・ｓ、塩素含有量１，１００ｐｐｍ、窒素含有量は５７５ｐｐｍであり、篩目開き３８μｍ（４００メッシュ）の篩を通過したものを濾紙回収したものは、溶融粘度１Ｐａ・ｓ未満、塩素含有量２０，５００ｐｐｍであった。粒状ＰＡＳの篩上物（質量％）は、篩目開き篩目開き１５０μｍ（１００メッシュ）の篩上物で８９％であり、３８μｍ（４００メッシュ）の篩上物で９１％であった。【０１４３】
［実施例３］
脱水工程までは、実施例１と同様に行った。上記脱水工程後、オートクレーブの内容物を１５０℃まで冷却し、ｐ−ＤＣＢ３，２８０ｇ、ＮＭＰ２，７０８ｇ、水酸化ナトリウム１９ｇ、及び水１６７ｇ、ＤＰＤＳ９．５ｇを加え、撹拌しながら２２０℃で５時間反応させ、前段重合を行った。ＤＰＤＳ添加時、すなわち、重合反応開始時のｐ−ＤＣＢの転化率は０％である。水／仕込み硫黄源は、モル比で１．５０である。ＮａＯＨ／仕込み硫黄源は、モル比で１．０５である。ＮＭＰ／仕込み硫黄源は、０．３８ｋｇ／モルである。ｐ−ＤＣＢ／仕込み硫黄源は、モル比で、１．０２５である。ＤＰＤＳ／仕込み硫黄源は、モル比で０．００２である。前段重合終了時のｐ−ＤＣＢの転化率は９２％であった。【０１４４】
次に撹拌を続けながら水４４３ｇを圧入し、２５５℃に昇温し５時間反応させ、後段重合を行った。水／仕込み硫黄源は、モル比で２．６３である。後段重合終了後、実施例１と同様にして、粒状ＰＡＳを得た。【０１４５】
このようにして得られた粒状ＰＡＳは、平均粒径が３９８μｍであった。また、篩目開き１５０μｍ（１００メッシュ）篩上物は、溶融粘度が４１Ｐａ・ｓ、塩素含有量１，２００ｐｐｍ、窒素含有量５３０ｐｐｍであり、篩目開き３８μｍ（４００メッシュ）篩上物は、溶融粘度４０Ｐａ・ｓ、塩素含有量１，２００ｐｐｍ、窒素含有量５６０ｐｐｍであった。粒状ＰＡＳの篩上物（質量％）は、篩目開き１５０μｍ（１００メッシュ）の篩上物で９１％であり、篩目開き３８μｍ（４００メッシュ）の篩上物で９３％であった。【０１４６】
［実施例４］
脱水工程までは、実施例１と同様に行った。上記脱水工程後、オートクレーブの内容物を１５０℃まで冷却し、ｐ−ＤＣＢ３，２４８ｇ、ＮＭＰ２，７０７ｇ、水酸化ナトリウム１９ｇ、及び水１６７ｇを加え、撹拌しながら２２０℃で５時間反応させ、前段重合を行った。水／仕込み硫黄源は、モル比で１．５０である。ＮａＯＨ／仕込み硫黄源のモル比は、１．０５である。ＮＭＰ／仕込み硫黄源は、０．３７ｋｇ／モルである。ｐ−ＤＣＢ／仕込み硫黄源はモル比で、１．０１５である。前段重合終了時のｐ−ＤＣＢの転化率は９４％であった。【０１４７】
次に、ＤＰＤＳ９．５ｇ、ＮＭＰ７６２ｇを圧入し反応させた。ＤＰＤＳ／仕込み硫黄源は、モル比は０．００２である。次に撹拌を続けながら水４４３ｇを圧入し、２５５℃に昇温し５時間反応させ、後段重合を行った。水／仕込み硫黄源は、モル比で２．６３である。【０１４８】
後段重合終了後、実施例１と同様に行い、粒状ＰＡＳを得た。このようにして得られた粒状ＰＡＳは、平均粒径が３５６μｍであった。また、篩目開き１５０μｍ（１００メッシュ）篩上物は、溶融粘度が２３Ｐａ・ｓ、塩素含有量８００ｐｐｍ、窒素含有量５８０ｐｐｍであり、篩目開き３８μｍ（４００メッシュ）篩上物は、溶融粘度２２Ｐａ・ｓ、塩素含有量８００ｐｐｍ、窒素含有量６００ｐｐｍであった。粒状ＰＡＳの篩上物（質量％）は、篩目開き１５０μｍ（１００メッシュ）の篩上物で８８％であり、篩目開き３８μｍ（４００メッシュ）の篩上物で９１％であった。【０１４９】
［比較例１］
ＤＰＤＳを添加しないことを除いて、実施例３と同様に行った。得られた粒状ＰＡＳは、平均粒径が６５１μｍであった。また、篩目開き１５０μｍ（１００メッシュ）篩上物は、溶融粘度が１２８Ｐａ・ｓ、塩素含有量１，１００ｐｐｍ、窒素含有量５７５ｐｐｍであり、篩目開き３８μｍ（４００メッシュ）篩上物は、溶融粘度１２０Ｐａ・ｓ、塩素含有量１，１５０ｐｐｍ、窒素含有量５８０ｐｐｍであった。粒状ＰＡＳの篩上物（質量％）は、篩目開き１５０μｍ（１００メッシュ）の篩上物で８９％であり、篩目開き３８μｍ（４００メッシュ）の篩上物で９１％であった。【０１５０】
［比較例２］
脱水工程までは、実施例１と同様に行った。上記脱水工程後、オートクレーブの内容物を１５０℃まで冷却し、ｐ−ＤＣＢ３，３６０ｇ、ＮＭＰ２，７０７ｇ、水酸化ナトリウム１９ｇ、及び水１６７ｇを加え、撹拌しながら２２０℃で５時間反応させ、前段重合を行った。水／仕込み硫黄源は、モル比で１．５０である。ＮａＯＨ／仕込み硫黄源のモル比は、１．０５である。ＮＭＰ／仕込み硫黄源は、０．３８ｋｇ／モルである。ｐ−ＤＣＢ／仕込み硫黄源はモル比で、１．０５０である。前段重合終了時のｐ−ＤＣＢの転化率は９２％であった。次に、ＤＰＤＳ４．８ｇ、ＮＭＰ７６２ｇを圧入し反応させた。ＤＰＤＳ／仕込み硫黄源は、モル比で０．００１である。次に撹拌を続けながら水４４３ｇを圧入し、２５５℃に昇温し５時間反応させ、後段重合を行った。水／仕込み硫黄源は、モル比で２．６３である。【０１５１】
後段重合、冷却、及び分離・回収は、実施例１と同様に行い、粒状ＰＡＳを得た。このようにして得られた粒状ＰＡＳは、平均粒径が３４４μｍであった。また、篩目開き１５０μｍ（１００メッシュ）篩上物は、溶融粘度が１５Ｐａ・ｓ、塩素含有量３，０００ｐｐｍ、窒素含有量６５０ｐｐｍであり、篩目開き３８μｍ（４００メッシュ）篩上物は、溶融粘度１４Ｐａ・ｓ、塩素含有量３，１００ｐｐｍ、窒素含有量７００ｐｐｍであった。粒状ＰＡＳの篩上物（質量％）は、篩目開き１５０μｍ（１００メッシュ）の篩上物で８８％であり、篩目開き３８μｍ（４００メッシュ）の篩上物で９０％であった。【０１５２】
［比較例３］
前段重合までは、実施例１と同様に行った。ｐ−ＤＣＢの転化率が９３％の時、ＤＰＤＳ４．８ｇ、ＮＭＰ７６２ｇを圧入し反応させた。ＤＰＤＳ／仕込み硫黄源は、モル比で０．００１である。次に撹拌を続けながら、仕込み時の水量のまま、水を加えることなく、２５５℃に昇温し５時間反応させ、後段重合を行った。【０１５３】
後段重合終了後、室温付近まで冷却し、内容物を、篩目開き１５０μｍ（１００メッシュ）の篩を用いて篩別したところ、篩上物は無かった。微粉を含む篩下物（濾紙回収、回収率９９％）は、塩素含有量２，９５０ｐｐｍ、窒素含有量２，０００ｐｐｍであった。溶融粘度は、５Ｐａ・ｓであった。【０１５４】
［比較例４］
前段重合までは、実施例１と同様に行った。前段重合終了時のｐ−ＤＣＢの転化率は９２％である。次に、ＤＰＤＳ９５ｇ、ＮＭＰ７６２ｇを圧入し反応させた。ＤＰＤＳ／仕込み硫黄源は、モル比で０．０２０である。次に撹拌を続けながら水４４３ｇを圧入し、２５５℃に昇温し５時間反応させ、後段重合を行った。水／仕込み硫黄源は、モル比で２．６３である。【０１５５】
後段重合終了後、実施例１と同様に行い、粒状ＰＡＳを得た。このようにして得られた粒状ＰＡＳは、平均粒径が２６８μｍであった。また、篩目開き１５０μｍ（１００メッシュ）篩上物は、溶融粘度が１．５Ｐａ・ｓ、塩素含有量１，０００ｐｐｍ、窒素含有量５８０ｐｐｍであり、篩目開き３８μｍ（４００メッシュ）篩上物は、溶融粘度１Ｐａ・ｓ、塩素含有量１，１００ｐｐｍ、窒素含有量６３０ｐｐｍであった。粒状ＰＡＳの篩上物（質量％）は、篩目開き１５０μｍ（１００メッシュ）の篩上物で５１％、篩目開き３８μｍ（４００メッシュ）篩上物で５５％であった。【０１５６】
［比較例５］
実施例２において濾紙を用いて回収した以外は同様に行った。濾紙回収（回収率９９％）のＰＡＳは、溶融粘度８Ｐａ・ｓ、塩素含有量２，８００ｐｐｍ、窒素含有量１，０３０ｐｐｍであった。【０１５７】
[比較例６]
脱水工程終了後、ｐ−ＤＣＢを３３９２ｇ添加し、ＤＰＤＳを添加しなかったこと以外は実施例１と同様に行った。【０１５８】
後段重合終了後、実施例１と同様に行い、粒状ＰＡＳを得た。このようにして得られた粒状ＰＡＳは、平均粒径が３８９μｍであった。また、篩目開き１５０μｍ（１００メッシュ）篩上物は、溶融粘度が３０Ｐａ・ｓ、塩素含有量３，８００ｐｐｍ、窒素含有量８３０ｐｐｍであり、篩目開き３８μｍ（４００メッシュ）篩上物は、溶融粘度２７Ｐａ・ｓ、塩素含有量３，９５０ｐｐｍ、窒素含有量８７０ｐｐｍであった。粒状ＰＡＳの篩上物（質量％）は、篩目開き１５０μｍ（１００メッシュ）の篩上物で８８％であり、篩目開き３８μｍ（４００メッシュ）の篩上物で９３％であった。【０１５９】
[比較例７]
脱水工程終了後、ｐ−ＤＣＢを３２６３ｇ添加し、ＮＭＰを４７５０ｇ添加し、ＤＰＤＳを添加しなかったこと以外は実施例１と同様に行った。前段重合終了後、撹拌を続けながら水６５０ｇを圧入し、２５５℃に昇温し５時間反応させ、後段重合を行った。水／仕込み硫黄源は、モル比で３．１６である。【０１６０】
後段重合終了後、実施例１と同様に行い、粒状ＰＡＳを得た。このようにして得られた粒状ＰＡＳは、平均粒径が１，２００μｍであった。また、篩目開き１５０μｍ（１００メッシュ）篩上物は、溶融粘度が３００Ｐａ・ｓ、塩素含有量７００ｐｐｍ、窒素含有量３５０ｐｐｍであり、篩目開き３８μｍ（４００メッシュ）篩上物は、溶融粘度２９０Ｐａ・ｓ、塩素含有量８００ｐｐｍ、窒素含有量３８０ｐｐｍであった。粒状ＰＡＳの篩上物（質量％）は、篩目開き１５０μｍ（１００メッシュ）の篩上物で８４％であり、篩目開き３８μｍ（４００メッシュ）の篩上物で８５％であった。【０１６１】
実施例、比較例を表１、表２に表す。【０１６２】
【表１】
2013147141.tif 000002
【０１６３】
【表２】
2013147141.tif 000003
【０１６４】
［考察］
比較例１は、ＤＰＤＳを添加しなかった場合である。この場合、得られた粒状ＰＡＳの溶融粘度が、本発明の上限の範囲外の値となる。比較例２は、仕込み硫黄源に対するジハロ芳香族化合物の値が上限の範囲外の場合である。この場合、得られた粒状ＰＡＳの塩素含有量が本発明の上限の範囲外の値となる。比較例３は、後段重合工程での共存水量が本発明の下限の範囲外の場合である。篩目開き１５０μｍの篩で篩い分けた場合、粒状ＰＡＳとしての篩上物はない。濾紙回収のＰＡＳの溶融粘度は、本発明の下限の範囲外となり、塩素含有量は、本発明の上限の範囲外となる。比較例４は、ＤＰＤＳの添加量を本発明の上限の範囲外にした場合である。この場合、得られた粒状ＰＡＳの溶融粘度は、本発明の下限の範囲外の値となり、また、収率が良くない。比較例５は、実施例２において、篩分けを行わない場合である。濾紙回収のＰＡＳの溶融粘度は、本発明の下限の範囲外となり、塩素含有量は、本発明の上限の範囲外となる。比較例６、７は、ＤＰＤＳを添加しなかった場合である。加えて、比較例６は、仕込み硫黄源に対するジハロ芳香族化合物の値が上限の範囲外の場合である。【０１６５】
比較例１、６、７は、本発明と異なる、ＤＰＤＳを用いない従来の技術水準を示す（以下、篩目開き１５０μｍ篩篩上物の数値で示す）。すなわち、溶融粘度が、３００Ｐａ・ｓ（比較例７）から１２８Ｐａ・ｓ（比較例１）、次いで３０Ｐａ・ｓ（比較例６）と低下すると、塩素含有量は、７００ｐｐｍ（比較例７）から１１００ｐｐｍ（比較例１）、次いで３８００ｐｐｍ（比較例６）と上昇する。すなわち、低溶融粘度化（高流動化）と低ハロゲン化は、二律背反の関係にあることを示している。このことは、塩素含有量と溶融粘度とをプロットした図１を見ると、明確にわかる。すなわち、実施例１〜４は、低溶融粘度、低塩素含有量で、特異的な効果を示しているのに対して、比較例では、低溶融粘度の時は、高塩素含有量であり（比較例６）、高溶融粘度の時は、低塩素含有量である（比較例７）。また、従来技術の範囲内で溶融粘度と塩素含有量を低めても（比較例１）、実施例の低溶融粘度、低塩素含有量には到達しない。【０１６６】
これらに対して、実施例１〜４では、溶融粘度、塩素含有量、窒素含有量、熱安定性、収率ともにバランスの取れた粒状ＰＡＳが得られる。
【産業上の利用可能性】
【０１６７】
本発明の粒状ＰＡＳは、溶融粘度、ハロゲン含有量、窒素含有量、熱安定性、収率ともにバランスの取れた粒状ＰＡＳが得られるため、電気・電子機器、自動車機器等の広範な分野において好適に利用することができる。
【図１】
2013147141.tif 000004
【国際調査報告】
2013147141.tif 000005
2013147141.tif 000006
2013147141.tif 000007
2013147141.tif 000008